(57)【要約】  周波数温度特性に優れ、Ｑ値の劣化が生じ難い、振動装置を提供する。  振動腕３ａ，３ｂ，３ｃが支持部２に接続されており、振動腕３がａ，３ｂ，３ｃが縮退半導体であるｎ型Ｓｉ層１１と、ｎ型Ｓｉ層１１上に設けられた励振部１４とを有し、該励振部１４が圧電薄膜１５と圧電薄膜１５を挟むように設けられた第１，第２の電極１６，１７とを有する屈曲振動モードを利用した、振動装置１。
2014042020.tif 000002
【特許請求の範囲】
【請求項１】
支持部と、
前記支持部に接続されている振動腕とを備え、
前記振動腕が、縮退半導体であるｎ型Ｓｉ層と、前記ｎ型Ｓｉ層上に設けられた励振部とを有し、該励振部が、圧電薄膜と、圧電薄膜を挟むように設けられた第１，第２の電極とを有し、前記励振部により前記振動腕を屈曲振動させる、振動装置。
【請求項２】
支持部と、
前記支持部に接続されている振動腕とを備え、
前記振動腕が、１×１０１９／ｃｍ３以上のドーピング濃度を有するｎ型Ｓｉ層と、前記ｎ型Ｓｉ層上に設けられた励振部とを有し、該励振部が、圧電薄膜と、圧電薄膜を挟むように設けられた第１，第２の電極とを有し、前記励振部により前記振動腕を屈曲振動させる、振動装置。
【請求項３】
奇数本の前記振動腕を備え、前記励振部が前記振動腕を面外屈曲振動させるように構成されている、請求項１または２に記載の振動装置。
【請求項４】
偶数本の前記振動腕を備え、前記励振部が前記振動腕を面内屈曲振動させるように構成されている、請求項１または２に記載の振動装置。
【請求項５】
前記振動腕の前記支持部に接続されている側とは反対側の端部に質量付加部が設けられている、請求項１〜４のいずれか１項に記載の振動装置。
【請求項６】
前記ｎ型Ｓｉ層と、前記励振部との間に酸化シリコン膜が配置されている、請求項１〜５のいずれか１項に記載の振動装置。
【請求項７】
前記酸化シリコン膜が熱酸化法により形成された膜である、請求項６に記載の振動装置。
【請求項８】
請求項１〜７のいずれか１項に記載の振動装置の製造方法であって、
支持部に接続されているｎ型Ｓｉ層を用意する工程と、
前記ｎ型Ｓｉ層上に、第１の電極を形成する工程と、
前記第１の電極上に圧電薄膜を形成する工程と、
前記圧電薄膜上に第２の電極を構成する工程とを備える、振動装置の製造方法。
【請求項９】
前記支持部にｎ型Ｓｉ層が接続されている構造を用意する工程が、
１つの面に凹部を有し、Ｓｉからなる支持基板を用意する工程と、
前記支持基板の前記凹部を覆うようにｎ型Ｓｉ層を積層する工程とを有する、請求項８に記載の振動装置の製造方法。
【発明の詳細な説明】
【技術分野】
【０００１】
本発明は、支持部に振動腕が接続されている振動装置及びその製造方法に関し、より詳細には、振動腕が屈曲振動モードで振動するように励振部が構成されている振動装置及びその製造方法に関する。
【背景技術】
【０００２】
従来、Ｓｉ半導体層上に圧電薄膜を含む励振部が構成されているＭＥＭＳ（Ｍｉｃｒｏ Ｅｌｅｃｔｒｏ Ｍｅｃｈａｎｉｃａｌ Ｓｙｓｔｅｍｓ）構造が知られている。例えば下記の特許文献１には、複数の振動腕の各一端が支持部に接続されている振動装置が開示されている。この振動装置では、振動腕はＳｉ半導体層を有する。Ｓｉ半導体層上に、ＳｉＯ２膜が設けられている。そして、ＳｉＯ２膜上に、順に、第１の電極、圧電薄膜及び第２の電極が積層されている。すなわち、Ｓｉ半導体層上に圧電薄膜を含む励振部が構成されている。特許文献１に記載の振動装置は、バルク波を利用した振動装置である。【０００３】
上記Ｓｉ半導体層上に励振部が構成されていることにより、Ｑ値の高い振動子を構成することができる。もっとも、特許文献１に記載の振動装置では、温度特性を改善するために、２μｍ以上の比較的厚いＳｉＯ２膜が設けられている。【０００４】
他方、下記の特許文献２には、Ｐがドープされているｎ型Ｓｉ基板を用いた表面音響波半導体装置が開示されている。Ｐがドープされているｎ型Ｓｉ基板を用いることにより、弾性定数や表面音響波の速度を変化させ、温度特性を改善することができるとされている。
【先行技術文献】
【特許文献】
【０００５】
【特許文献１】ＵＳＰ８，０９８，００２
【特許文献２】特開昭５７−１６２５１３号公報
【発明の概要】
【発明が解決しようとする課題】
【０００６】
特許文献１に記載のバルク波を利用した振動装置では、温度特性を改善するために、上記のように２μｍ以上の比較的厚いＳｉＯ２膜を設けなければならなかった。特許文献１にはＳｉＯ２膜が熱酸化法により形成されることが記載されているが、熱酸化法では、ある一定の厚み以上にＳｉＯ２膜を成膜しようとすると、ＳｉＯ２膜の成長速度が著しく遅くなる。従って、厚みが２μｍ以上のＳｉＯ２膜の形成は困難であった。【０００７】
他方、スパッタリング法やＣＶＤ法によれば、厚いＳｉＯ２膜を容易に形成することは可能である。しかしながら、これらの方法で形成されたＳｉＯ２膜では、膜の機械的損失Ｑｍが悪かった。よって、振動子のＱ値が低下するという問題があった。【０００８】
なお、特許文献１ではＳｉ半導体層に不純物をドープすることについては特に言及されていない。【０００９】
他方、特許文献２に記載の表面音響波半導体装置は、表面波を励振させる構造に関するものであり、特許文献１に記載のようなバルク波を利用した振動装置とは異なるものである。また、特許文献２にはＰがドープされているｎ型Ｓｉ基板を用いることにより、弾性定数や表面音響波の速度が変化し、それによって温度特性が変化することが示唆されているだけである。【００１０】
本発明の目的は、温度特性に優れ、かつＱ値の劣化が生じ難い、振動装置及びその製造方法を提供することにある。
【課題を解決するための手段】
【００１１】
本発明に係る振動装置は、支持部と、支持部に接続されている振動腕とを備える。本発明において、振動腕は、縮退半導体であるｎ型Ｓｉ層と、ｎ型Ｓｉ層上に設けられた励振部とを有する。励振部は、圧電薄膜と、圧電薄膜を挟むように設けられた第１，第２の電極とを有し、励振部により振動腕を屈曲振動させる。【００１２】
また、本発明の別の広い局面では、振動腕は、１×１０１９／ｃｍ３以上のドーピング濃度を有するｎ型Ｓｉ層と、ｎ型Ｓｉ層上に設けられた励振部とを有し、該励振部が、圧電薄膜と、圧電薄膜を挟むように設けられた第１，第２の電極とを有し、励振部により振動腕を屈曲振動させる。【００１３】
本発明の振動装置のある特定の局面では、奇数本の振動腕を備え、前記励振部が前記振動腕を面外屈曲振動させるように構成されている。【００１４】
本発明に係る振動装置の他の特定の局面では、偶数本の振動腕を備え、励振部が振動腕を面内屈曲振動させるように構成されている。【００１５】
本発明に係る振動装置のさらに別の特定の局面では、振動腕の支持部に接続されている側とは反対側の端部に質量付加部が設けられている。【００１６】
本発明に係る振動装置のさらに他の特定の局面では、ｎ型Ｓｉ層と、励振部との間に酸化シリコン膜が配置されている。【００１７】
本発明に係る振動装置のさらに他の特定の局面では、酸化シリコン膜が熱酸化法により形成された膜である。【００１８】
本発明に係る振動装置のさらに他の広い局面では、本発明に従って構成されている振動装置の製造方法が提供される。本発明の製造方法は、支持部に接続されているｎ型Ｓｉ層を用意する工程と、ｎ型Ｓｉ層上に、第１の電極を形成する工程と、第１の電極上に圧電薄膜を形成する工程と、圧電薄膜上に第２の電極を構成する工程とを備える。【００１９】
本発明に係る振動装置の製造方法のある特定の局面では、前記支持部にｎ型Ｓｉ層が接続されている構造を用意する工程が、１つの面に凹部をし、Ｓｉからなる支持基板を用意する工程と、前記支持基板の凹部を覆うようにｎ型Ｓｉ層を積層する工程とを有する。
【発明の効果】
【００２０】
本発明に係る振動装置では、縮退半導体、すなわち１×１０１９／ｃｍ３以上のドーピング濃度を有するｎ型Ｓｉ層上に、圧電薄膜を挟むように設けられた第１，第２の電極を有する励振部が設けられているため、温度特性が優れている。従って、厚いＳｉＯ２膜のようなＱ値の劣化を引き起こす温度特性改善膜を必ずしも設けずともよいため、Ｑ値の劣化も生じ難い。
【図面の簡単な説明】
【００２１】
【図１】図１は、本発明の第１の実施形態に係る振動装置の外観を示す斜視図である。
【図２】図２は、図１中のＡ−Ａ線に沿う部分の断面図である。
【図３】図３（ａ）及び図３（ｂ）は、本発明の第１の実施形態に係る振動装置の振動姿態を説明するための各模式的斜視図である。
【図４】図４は、図１中のＢ−Ｂ線に沿う部分の断面図である。
【図５】図５（ａ）は、本発明の第２の実施形態に係る振動装置の要部を示す略図的平面図であり、図５（ｂ）は（ａ）中のＣ−Ｃ線に沿う部分の断面図である。
【図６】図６は、本発明の第２の実施形態に係る振動装置の振動姿態を説明するための模式的斜視図である。
【図７】図７（ａ）は、本発明の第３の実施形態に係る振動装置における質量付加部が設けられている位置における横断面図であり、図７（ｂ）は、複数の振動腕が設けられている位置における横断面図である。
【図８】図８（ａ）〜図８（ｄ）は、本発明の第１の実施形態に係る振動装置の製造方法を説明するための各断面図である。
【図９】図９（ａ）〜図９（ｄ）は、本発明の第１の実施形態に係る振動装置の製造方法を説明するための各断面図である。
【図１０】図１０は、本発明の第１の実施形態に係る振動装置における、振動腕の長手方向とｎ型Ｓｉ層のＳｉ結晶軸の方向との関係を示す回転角と、周波数温度係数ＴＣＦと、ｎ型Ｓｉ層におけるｎ型ドーパントのドーピング濃度との関係を示す図である。
【図１１】図１１は、本発明の第１の実施形態に係る振動装置における、温度と、共振周波数変化率と、ｎ型Ｓｉ層におけるｎ型ドーパントのドーピング濃度との関係を示す図である。
【図１２】図１２は、本発明の第２の実施形態に係る振動装置における、振動腕の長手方向とｎ型Ｓｉ層のＳｉ結晶軸の方向との関係を示す回転角と、周波数温度係数ＴＣＦと、ｎ型Ｓｉ層におけるｎ型ドーパントのドーピング濃度との関係を示す図である。
【図１３】図１３は、本発明の第２の実施形態に係る振動装置における、温度と、共振周波数変化率と、ｎ型Ｓｉ層におけるｎ型ドーパントのドーピング濃度との関係を示す図である。
【図１４】図１４は、本発明の第１の実施形態の変形例に係る振動装置の模式的平面図である。
【図１５】図１５は、図１４中のＸ−Ｘ線に沿う部分の断面図である。
【発明を実施するための形態】
【００２２】
以下、図面を参照しつつ、本発明の具体的な実施形態を説明することにより、本発明を明らかにする。
【００２３】
図１は、本発明の第１の実施形態に係る振動装置１の外観を示す斜視図である。振動装置１は、支持部２と、奇数本の振動腕３ａ，３ｂ，３ｃと、質量付加部４とを備える共振型振動子である。振動腕３ａ〜３ｃの各一端は、支持部２に接続されている。振動腕３ａ〜３ｃの各他端には質量付加部４が設けられている。
【００２４】
振動腕３ａ〜３ｃは、一端が固定端として支持部２に接続されており、他端が自由端として変位可能とされている。すなわち、振動腕３ａ〜３ｃは、支持部２によって片持ち梁で支持されている。奇数本の振動腕３ａ〜３ｃは互いに平行に延ばされている。
【００２５】
なお、支持部２の両端には、振動腕３ａ〜３ｃと平行に延びるように側枠５，６が接続されている。支持部２及び側枠５，６は一体に形成されている。支持部２及び側枠５，６を有する構造、並びに振動腕３ａ〜３ｃの主要部分の構造については、後ほど製造方法を説明することにより明らかにする。
【００２６】
図２は、図１中のＡ−Ａ線に沿う部分の断面図である。図２に示すように、振動腕３ａ〜３ｃは、ＳｉＯ２膜１２、ｎ型Ｓｉ層１１、ＳｉＯ２膜１３、励振部１４により構成されている。
【００２７】
ｎ型Ｓｉ層１１は縮退半導体であるｎ型Ｓｉ半導体からなる。従って、ｎ型ドーパントのドーピング濃度は１×１０１９／ｃｍ３以上である。上記ｎ型ドーパントとしては、Ｐ、ＡｓまたはＳｂなどの第１５属元素を挙げることができる。
【００２８】
ｎ型Ｓｉ層１１の下面にはＳｉＯ２膜１２が設けられており、上面にもＳｉＯ２膜１３が設けられている。ＳｉＯ２膜１２，１３の厚みは０．４μｍである。ＳｉＯ２膜１２，１３は温度特性をさらに改善するために設けられている。もっとも、本発明においては、後述する本発明の第３の実施形態から明らかなようにＳｉＯ２膜１２，１３は設けられずともよい。
【００２９】
ＳｉＯ２膜１３上面には励振部１４が設けられている。励振部１４は、圧電薄膜１５と、第１の電極１６と、第２の電極１７とを有する。第１の電極１６と第２の電極１７とは、圧電薄膜１５を挟むように設けられている。なお、ＳｉＯ２膜１３の上面には圧電薄膜１５ａが設けられており、圧電薄膜１５と第２の電極１７との上面には圧電薄膜１５ｂが設けられている。圧電薄膜１５ａはシード層、圧電薄膜１５ｂは保護層であり、いずれも励振部１４を構成するものではない。圧電薄膜１５ａ，１５ｂは設けられなくてもよい。
【００３０】
上記圧電薄膜１５を構成する圧電材料は特に限定されないが、バルク波を利用した振動装置では、Ｑ値が高いことが好ましい。従って、電気機械結合係数ｋ２は小さいが、Ｑ値が高い、ＡｌＮが好適に用いられる。もっとも、ＺｎＯ、Ｓｃ置換ＡｌＮ、ＰＺＴ、ＫＮＮなどを用いてもよい。Ｓｃ置換ＡｌＮ膜（ＳｃＡｌＮ）は、ＳｃとＡｌの原子濃度を１００ａｔ％とした場合、Ｓｃ濃度が０．５ａｔ％から５０ａｔ％程度であることが望ましい。ＳｃＡｌＮはＡｌＮよりも電気機械結合係数ｋ２が大きく、ＰＺＴやＫＮＮよりも機械的なＱｍが大きいため、本発明のような共振型振動子に適用することで次のメリットがある。共振型振動子の用途として発振器がある。例えばＴＣＸＯ（温度補償型発振器）では内蔵する温度センサの信号を、振動子と直列接続された可変容量素子にフィードバックし、可変容量素子の容量値を変化させることで発振周波数を調整することができる。この時、圧電薄膜としてＡｌＮの代わりにＳｃＡｌＮを用いると、共振型振動子の比帯域が広がるため、発振周波数の調整範囲が広くなる。同様にＳｃＡｌＮをＶＣＸＯ（電圧制御発振器）に用いる場合は、発振周波数の調整範囲が広がるため、共振型振動子の初期の周波数ばらつきを可変容量素子で調整することができ、周波数調整工程のコストが大幅に削減できる。
【００３１】
第１，第２の電極１６，１７は、Ｍｏ、Ｒｕ、Ｐｔ、Ｔｉ、Ｃｒ、Ａｌ、Ｃｕ、Ａｇ、またはこれらの合金などの適宜の金属により形成することができる。
【００３２】
圧電薄膜１５は、厚み方向に分極している。従って、第１，第２の電極１６，１７間に交番電界を印加することにより、励振部１４が圧電効果により励振される。その結果、振動腕３ａ〜３ｃは、図３（ａ）及び（ｂ）に示す振動姿態をとるように屈曲振動する。なお、図３（ａ）及び（ｂ）から明らかなように、中央の振動腕３ｂと、両側の振動腕３ａ，３ｃとは逆相で変位している。これは、中央の振動腕３ｂに印加される交番電界の位相と両側の振動腕３ａ，３ｃに印加される交番電界の位相を逆位相とすることにより達成し得る。あるいは、圧電薄膜１５における分極方向を、中央の振動腕３ｂと、両側の振動腕３ａ，３ｃとで逆方向としてもよい。
【００３３】
側枠５，６は、ＳｉＯ２膜２２、Ｓｉ基板２１、ＳｉＯ２膜１２、ｎ型Ｓｉ層１１、ＳｉＯ２膜１３、圧電薄膜１５により構成されている。支持部２も、側枠５，６と同様に構成されている。Ｓｉ基板２１の上面には凹部２１ａが形成されており、凹部２１ａの側壁の一部が支持部２及び側枠５，６を構成している。振動腕３ａ〜３ｃは凹部２１ａ上に配置されている。Ｓｉ基板２１は支持部２及び側枠５，６を構成している支持基板である。ＳｉＯ２膜２２は、保護膜であり、Ｓｉ基板２１の下面に設けられている。
【００３４】
質量付加部４は、振動腕３ａ〜３ｃの各先端に設けられている。本実施形態では、質量付加部４は振動腕３ａ〜３ｃよりも幅方向の寸法が大きい矩形板状とされている。
【００３５】
図４は、図１中のＢ−Ｂ線に沿う部分の断面図である。図４に示すように、質量付加部４は、ＳｉＯ２膜１２、ｎ型Ｓｉ層１１、ＳｉＯ２膜１３、圧電薄膜１５、質量付加膜１８が積層されて構成されている。質量付加膜１８は、Ａｕからなり、質量付加部４の上面側すなわち圧電薄膜１５の上面に設けられている。質量付加膜１８は、Ａｕ以外に、Ｗ、Ｍｏ、Ｐｔなどの密度の高い適宜の金属もしくは合金からなるものであってもよい。さらに、質量付加膜１８は、質量付加部４の下面側すなわちＳｉＯ２膜１２の下面にも設けられていてもよい。
【００３６】
もっとも、後述の製造工程から明らかなように、質量付加部４は、側枠５，６と同様に、ＳｉＯ２膜１２、ｎ型Ｓｉ層１１、ＳｉＯ２膜１３、圧電薄膜１５からなる積層構造を有するため、本実施形態のように、上面側にのみ質量付加膜１８が設けられていることが望ましい。さらに、質量付加部４は振動腕３ａ〜３ｃの先端に質量を付加する機能を有するものであるため、上記のように、振動腕３ａ〜３ｃよりも幅方向の寸法が大きいものであれば、その機能を有することになる。従って、質量付加膜１８は必ずしも設けられずともよい。
【００３７】
本実施形態の振動装置１によれば、周波数温度係数ＴＣＦの絶対値を小さくすることができる。これを、図１０及び図１１を参照して説明する。図１０は、上記振動装置１における、ｎ型Ｓｉ層１１の回転角と、ＴＣＦと、ｎ型Ｓｉ層１１におけるｎ型ドーパントのドーピング濃度との関係を示す図である。
【００３８】
図１０の横軸の回転角は、振動腕３ａ〜３ｃの長手方向とｎ型Ｓｉ層１１のＳｉ結晶軸の方向との関係を示す。例えば、Ｓｉ（１００）の場合に回転角は０度となり、Ｓｉ（１１０）の場合に回転角は４５度となり、Ｓｉ（０１０）＝Ｓｉ（１００）の場合に回転角は９０度となる。すなわち、Ｓｉ（０１０）である９０度の場合と、Ｓｉ（１００）である０度の場合とでは、等価となる。
【００３９】
また、図１１は、上記振動装置１における、温度と、共振周波数変化率ΔＦｒと、ｎ型Ｓｉ層１１におけるｎ型ドーパントのドーピング濃度との関係を示す図である。なお、図１１は、回転角が０度の場合の結果を示す。
【００４０】
図１０及び図１１では、本実施形態の振動装置１においてｎ型ドーパントのドーピング濃度を５×１０１９／ｃｍ３とした場合と、１×１０１９／ｃｍ３とした場合とを示すとともに、ｎ型Ｓｉ層におけるｎ型ドーパントのドーピング濃度が１×１０１８／ｃｍ３である点を除いては本実施形態の振動装置１と同じ構成を有する比較例１の場合も示している。
【００４１】
図１０から明らかなように、ｎ型Ｓｉ層におけるｎ型ドーパントのドーピング濃度を高めることによりＴＣＦが改善されることがわかる。加えて、図１０よりＴＣＦは回転角によっても変化することがわかる。もっとも、ドーピング濃度が１×１０１８／ｃｍ３である比較例１の場合には、ｎ型Ｓｉ層が縮退半導体ではないため、ＴＣＦの絶対値が大きく、さらに回転角が変化してもＴＣＦはほとんど変化していない。これに対して、ドーピング濃度が１×１０１９／ｃｍ３以上である振動装置１であれば、回転角を選択することによりＴＣＦの絶対値をより効果的に小さくし得ることがわかる。
【００４２】
また、図１１から明らかなように、ドーピング濃度が１×１０１９／ｃｍ３以上である振動装置１であれば、温度変化による共振周波数変化率ΔＦｒが小さくなっていることがわかる。
【００４３】
従って、本実施形態では、上記のように、ｎ型Ｓｉ層１１におけるｎ型ドーパントのドーピング濃度は１×１０１９／ｃｍ３以上であることが必要である。言い換えれば、ｎ型Ｓｉ層１１は、縮退半導体としてふるまう半導体層であることが必要である。
【００４４】
上記のように、本実施形態の振動装置１によれば、上記縮退半導体である、すなわちｎ型ドーパントのドーピング濃度が１×１０１９／ｃｍ３以上であるｎ型Ｓｉ半導体を用いているため、ＴＣＦの絶対値を効果的に小さくすることができる。
【００４５】
なお、本実施形態では、ＳｉＯ２膜１２，１３が設けられているが、これらの厚みは０．４μｍと非常に薄い。にも関わらず、上記の通り、ＴＣＦの絶対値を効果的に小さくすることができる。よって、Ｑ値の劣化も生じ難い。
【００４６】
上記振動装置１の製造法は特に限定されないが、一例を図８（ａ）〜（ｄ）及び図９（ａ）〜（ｄ）を参照して説明する。
【００４７】
まず、図８（ａ）に示すように、Ｓｉ基板２１を用意する。Ｓｉ基板２１の上面にエッチングにより凹部２１ａを形成する。凹部２１ａの深さは１０μｍ〜３０μｍ程度とすればよい。
【００４８】
次に、図８（ｂ）に示すように、ドーピング濃度が１×１０１９／ｃｍ３以上でＰがドープされたｎ型Ｓｉ層１１を用意し、ｎ型Ｓｉ層１１の上面及び下面にＳｉＯ２膜１２，１３Ａを形成する。ＳｉＯ２膜１２，１３Ａは熱酸化法により形成する。熱酸化法により形成されたＳｉＯ２膜はＱ値の劣化が生じ難いため好ましい。ＳｉＯ２膜１２，１３Ａの厚みは、０．４μｍとする。
【００４９】
次に、図８（ｃ）に示すように、Ｓｉ基板２１上に、ＳｉＯ２膜１２，１３Ａが形成されているｎ型Ｓｉ層１１を積層する。積層に際しては、Ｓｉ基板２１の凹部２１ａが設けられている側の面に、ＳｉＯ２膜１２を接触させる。
【００５０】
次に、図８（ｄ）に示すように、研磨により、ＳｉＯ２膜１３Ａを除去し、さらにｎ型Ｓｉ層１１の厚みを薄くする。それによって、ｎ型Ｓｉ層１１の厚みを、１０μｍ程度とする。
【００５１】
次に、図９（ａ）に示すように、熱酸化法により、ｎ型Ｓｉ層１１の上面にＳｉＯ２膜１３を形成するとともに、Ｓｉ基板２１の下面にＳｉＯ２膜２２を形成する。ＳｉＯ２膜１３の厚みは０．４μｍとする。
【００５２】
次に、図９（ｂ）に示すように、ＳｉＯ２膜１３の上面に、３０ｎｍ〜１００ｎｍ程度の厚みでＡｌＮからなる圧電薄膜１５ａを形成した後に、圧電薄膜１５ａの上面に第１の電極１６を形成する。第１の電極１６は、Ｍｏからなる第１の層とＡｌからなる第２の層とが積層された積層電極である。圧電薄膜１５ａはシード層であり、圧電薄膜１５ａが設けられていることにより、第１の電極１６におけるＭｏからなる第１の層が高い配向性で形成される。そして、図９（ｃ）に示すように、圧電薄膜１５ａと第１の電極１６との上面にＡｌＮからなる圧電薄膜１５を形成した後に、圧電薄膜１５の上面に第２の電極１７を形成する。第２の電極１７は、Ｍｏからなる第１の層とＡｌからなる第２の層とが積層された積層電極である。第１の電極１６と第２の電極１７とは、例えば、スパッタリング法を用いたリフトオフ・プロセスにより形成する。
【００５３】
しかる後、図９（ｄ）に示すように、圧電薄膜１５と第２の電極１７との上面に、３０ｎｍ〜１００ｎｍ程度の厚みでＡｌＮからなる圧電薄膜１５ｂを形成する。そして、圧電薄膜１５の上面であって質量付加部４が形成される領域に、Ａｕからなる質量付加膜１８を形成する。
【００５４】
最後に、ドライエッチングまたはウェットエッチングにより、図１に示した複数の振動腕３ａ〜３ｃ及び質量付加部分４が残存するように加工する。このようにして、振動装置１を得ることができる。
【００５５】
図５（ａ）は、本発明の第２の実施形態に係る振動装置４１の要部を示す略図的平面図であり、図５（ｂ）は図５（ａ）中のＣ−Ｃ線に沿う部分の断面図である。振動装置４１は、支持部４２と、偶数本の振動腕４３ａ，４３ｂと、質量付加部４４とを備える共振型振動子である。支持部４２の両端には、振動腕４３ａ，４３ｂと平行に延びるように図示されていない側枠が接続されている。
【００５６】
図５（ａ）に示すように、振動腕４３ａ，４３ｂの各一端は、支持部４２に接続されている。振動腕４３ａ，４３ｂの各他端には質量付加部４４が設けられている。振動腕４３ａ，４３ｂは、一端が固定端として支持部４２に接続されており、他端が自由端として変位可能とされている。すなわち、振動腕４３ａ，４３ｂは、支持部４２によって片持ち梁で支持されている。偶数本の振動腕振動腕４３ａ，４３ｂは互いに平行に延ばされている。
【００５７】
図５（ａ），（ｂ）に示すように、振動腕４３ａ，４３ｂには、それぞれ、複数の貫通孔４３ｃが形成されている。貫通孔４３ｃは、平面視して振動腕４３ａ，４３ｂの長さ方向を長手方向とする矩形状であり、振動腕４３ａ，４３ｂの長さ方向に沿って設けられている。
【００５８】
図５（ｂ）では、振動腕４３ａにおける貫通孔４３ｃが設けられている部分の横断面が示されている。振動腕４３ａは、貫通孔４３ｃに隣接する両側の部分に設けられている、ｎ型Ｓｉ層５１と励振部５５により構成されている。励振部５５は、第１の電極５２と、圧電薄膜５３と、第２の電極５４とを有する。第１の電極５２と第２の電極５４とは、圧電薄膜５３を挟むように設けられている。振動腕４３ｂも同様に構成されている。
【００５９】
本実施形態では貫通孔４３ｃを設けることにより、振動腕４３ａ，４３ｂの変位が円滑化されている。貫通孔４３ｃは必ずしも設けられずともよい。
【００６０】
図５では図示されていないが、振動装置４１は、第１の実施形態と同様に、Ｓｉ基板と、Ｓｉ基板の下面に設けられているＳｉＯ２膜とを有する。本実施形態においては、支持部４２と図示されていない側枠とは、ＳｉＯ２膜と、Ｓｉ基板と、ｎ型Ｓｉ層５１と、圧電薄膜５３により構成されている。また、質量付加部４４は、振動腕４３ａ，４３ｂの各先端に設けられている。本実施形態では、質量付加部４４は振動腕４３ａ，４３ｂよりも幅方向の寸法が大きい矩形板状とされている。質量付加部４４は、ｎ型Ｓｉ層５１、圧電薄膜５３、質量付加膜４５が積層されて構成されている。質量付加膜４５は、質量付加部４４の上面側すなわち圧電薄膜５３の上面に設けられている。
【００６１】
ｎ型Ｓｉ層５１は、第１の実施形態と同様に、縮退半導体である、ｎ型ドーパントのドーピング濃度が１×１０１９／ｃｍ３以上であるｎ型Ｓｉ半導体からなる。そして、第１，第２の電極５２，５４及び圧電薄膜５３は第１の実施形態と同様の材料で構成されている。もっとも、本実施形態では、ｎ型Ｓｉ層５１の上面及び下面にＳｉＯ２膜が設けられていない。
【００６２】
本実施形態の振動装置４１では、圧電薄膜５３は、厚み方向に分極している。従って、第１，第２の電極５２，５４間に交番電界を印加することにより、励振部５５が圧電効果により励振される。その結果、振動腕４３ａ，４３ｂは、図６に示す振動姿態をとるように屈曲振動する。振動腕４３ａに印加される交番電界の位相と振動腕４３ｂに印加される交番電界の位相を逆位相とすることにより、振動腕４３ａと振動腕４３ｂとは逆相で変位する。振動腕４３ａ，４３ｂは、音叉型面内屈曲振動モードで振動する。
【００６３】
本実施形態の振動装置４１においても、振動腕４３ａ，４３ｂを構成するｎ型Ｓｉ層５１が、縮退半導体であるｎ型ドーパントのドーピング濃度が１×１０１９／ｃｍ３以上であるｎ型Ｓｉ半導体からなるため、周波数温度係数ＴＣＦの絶対値を小さくすることができる。すわなち、ＳｉＯ２膜を形成せずとも、優れた温度特性を実現することができる。これを図１２及び図１３を参照して説明する。
【００６４】
図１２は、上記振動装置４１における、ｎ型Ｓｉ層５１の回転角と、周波数温度係数ＴＣＦと、ｎ型Ｓｉ層５１におけるｎ型ドーパントのドーピング濃度との関係を示す図である。図１２の横軸の回転角は、図１０と同様に、振動腕４３ａ，４３ｂの長手方向とｎ型Ｓｉ層５１のＳｉ結晶軸の方向との関係を示す。図１３は、上記振動装置４１における、温度と、共振周波数変化率ΔＦｒと、ｎ型Ｓｉ層５１におけるｎ型ドーパントのドーピング濃度との関係を示す図である。なお、図１３は、回転角が０度の場合の結果を示す。
【００６５】
図１２及び図１３では、本実施形態の振動装置４１においてｎ型ドーパントのドーピング濃度を５×１０１９／ｃｍ３とした場合と、１×１０１９／ｃｍ３とした場合とを示すとともに、ｎ型Ｓｉ層におけるｎ型ドーパントのドーピング濃度が１×１０１８／ｃｍ３である点を除いては本実施形態の振動装置４１と同じ構成を有する比較例２の場合も示している。
【００６６】
図１２から明らかなように、本実施形態においても、ｎ型Ｓｉ層におけるｎ型ドーパントのドーピング濃度を高めることによりＴＣＦが改善されることができること、ＴＣＦが回転角によっても変化することがわかる。もっとも、ドーピング濃度が１×１０１８／ｃｍ３である比較例２の場合には、ｎ型Ｓｉ層が縮退半導体ではないため、ＴＣＦの絶対値が大きく、さらに回転角が変化してもＴＣＦはほとんど変化していない。これに対して、ドーピング濃度が１×１０１９／ｃｍ３以上である振動装置４１であれば、回転角を選択することによりＴＣＦの絶対値をより効果的に小さくし得ることがわかる。
【００６７】
さらに、図１３から明らかなように、ドーピング濃度が１×１０１９／ｃｍ３以上である振動装置４１であれば、温度変化による共振周波数変化率ΔＦｒが小さくなっていることがわかる。
【００６８】
第２の実施形態の振動装置４１から明らかなように、本発明の振動装置は、偶数本の振動腕が音叉型面内屈曲振動モードで振動する振動装置であってもよい。また、第２の実施形態から明らかなように、ｎ型Ｓｉ層の上面及び下面にＳｉＯ２膜を必要に応じて設ければよく、その場合においても、ＴＣＦの絶対値をより効果的に小さくし得ることがわかる。
【００６９】
図７（ａ）及び（ｂ）は、本発明の第３の実施形態に係る振動装置の各横断面図である。第３の実施形態では、第１の実施形態の変形例である。図７（ａ）は、本発明の第３の実施形態に係る振動装置における質量付加部が設けられている位置における横断面図であり、図７（ｂ）は、複数の振動腕が設けられている位置における横断面図である。
【００７０】
図７（ａ）及び（ｂ）から明らかなように、本実施形態に係る振動装置は、ｎ型Ｓｉ層１１の上面及び下面にＳｉＯ２膜が設けられていない点で第１の実施形態の振動装置１と異なっており、その他の構造は同じである。従って、第１の実施形態の説明を援用することによりその説明を省略する。
【００７１】
第３の実施形態に係る振動装置のように、ｎ型Ｓｉ層１１の上面及び下面にＳｉＯ２膜が設けられていなくても、ｎ型Ｓｉ層１１が縮退半導体であるため、すなわちドーピング濃度が１×１０１９／ｃｍ３以上であるｎ型Ｓｉ半導体であるため、周波数温度係数ＴＣＦの絶対値を効果的に小さくすることができる。また、本実施形態では、ｎ型Ｓｉ層１１の上面及び下面にＳｉＯ２膜が設けられていないため、Ｑ値の劣化が生じ難い。
【００７２】
なお、第１の実施形態及び第３の実施形態では、振動腕は３本であったが、奇数本である限りその数は特に限定されるものではない。同様に、第２の実施形態では、振動腕は２本であったが、偶数本である限りその数は特に限定されるものではない。
【００７３】
また、第１及び第２の実施形態から明らかなように、本発明おいてはバルク波の屈曲振動モードを利用する限り、面外屈曲振動モードであってもよく、面内屈曲振動モードのいずれを用いてもよい。
【００７４】
（追加実施例）
図１４及び図１５は、上述した第１の実施形態の振動装置１の変形例に係る振動装置７０を説明するための図である。図１４は本変形例に係る振動装置７０の模式的平面図であり、図１５は図１４中のＸ−Ｘ線に沿う部分の断面図である。本変形例の振動装置７０では、以下に述べるマイクロローディング効果抑制パターン７１，７１が設けられている点と、ｎ型Ｓｉ層の上面及び下面にＳｉＯ２膜が設けられていない点と、シード層である圧電薄膜が設けられていな点、Ｓｉ基板の下面にＳｉＯ２膜が設けられていない点とが第１の実施形態の振動装置１と異なっており、その他の構造は同じである。
【００７５】
図１及び図５に示した構造体を形成する際に、Ｓｉを加工するためにドライエッチング加工を行う。ドライエッチング加工では、エッチングで除去される部分の開口幅が狭い箇所ほどエッチングレートが速くなる。これは、マイクロローディング効果といわれる。そのため、ドライエッチング加工を行う領域内に異なる開口幅の部分が混在すると、エッチング量のばらつきが生じ、振動装置における周波数ばらつきの原因となる。そのため、本発明では、図１４及び図１５に示す変形例のようにマイクロローディング効果抑制パターン７１，７１を配置し、エッチングで除去される部分の開口幅Ｗ１を均一にすることが好ましい。それによって、エッチング量のばらつきを抑制することができる。なお、マイクロローディング効果抑制パターン７１，７１は側枠５，６と同様の積層構造を有する。
【００７６】
さらに、マイクロローディング効果抑制パターン７１，７１は、製品の落下衝撃時に振動椀が大きく変位し、破損することを防ぐためのストッパとしても機能する。
【符号の説明】
【００７７】
１…振動装置
２…支持部
３ａ，３ｂ，３ｃ…振動腕
４…質量付加部
５，６…側枠
１１…ｎ型Ｓｉ層
１２，１３，１３Ａ…ＳｉＯ２膜
１４…励振部
１５…圧電薄膜
１５ａ，１５ｂ…圧電薄膜
１６…第１の電極
１７…第２の電極
１８…質量付加膜
２１…Ｓｉ基板
２１ａ…凹部
２２…ＳｉＯ２膜
４１…振動装置
４２…支持部
４３ａ，４３ｂ…振動腕
４３ｃ…貫通孔
４４…質量付加部
４５…質量付加膜
５１…ｎ型Ｓｉ層
５２…第１の電極
５３…圧電薄膜
５４…第２の電極
５５…励振部
７０…振動装置
７１…マイクロローディング効果抑制パターン
【図１】
2014042020.tif 000003
【図２】
2014042020.tif 000004
【図３】
2014042020.tif 000005
【図４】
2014042020.tif 000006
【図５】
2014042020.tif 000007
【図６】
2014042020.tif 000008
【図７】
2014042020.tif 000009
【図８】
2014042020.tif 000010
【図９】
2014042020.tif 000011
【図１０】
2014042020.tif 000012
【図１１】
2014042020.tif 000013
【図１２】
2014042020.tif 000014
【図１３】
2014042020.tif 000015
【図１４】
2014042020.tif 000016
【図１５】
2014042020.tif 000017
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
支持部と、
前記支持部に接続されている振動腕とを備え、
前記振動腕が、縮退半導体であるｎ型Ｓｉ層と、前記ｎ型Ｓｉ層上に設けられた励振部とを有し、
前記振動腕と前記ｎ型Ｓｉ層の［１００］結晶軸またはこれと等価な結晶軸とのなす回転角が、０〜１５度または７５〜９０度の範囲内にあり、該励振部が、圧電薄膜と、圧電薄膜を挟むように設けられた第１，第２の電極とを有し、前記励振部により前記振動腕を屈曲振動させる、振動装置。
【請求項２】
支持部と、
前記支持部に接続されている振動腕とを備え、
前記振動腕が、１×１０１９／ｃｍ３以上のドーピング濃度を有するｎ型Ｓｉ層と、前記ｎ型Ｓｉ層上に設けられた励振部とを有し、
前記振動腕と前記ｎ型Ｓｉ層の［１００］結晶軸またはこれと等価な結晶軸とのなす回転角が、０〜１５度または７５〜９０度の範囲内にあり、該励振部が、圧電薄膜と、圧電薄膜を挟むように設けられた第１，第２の電極とを有し、前記励振部により前記振動腕を屈曲振動させる、振動装置。
【請求項３】
奇数本の前記振動腕を備え、前記励振部が前記振動腕を面外屈曲振動させるように構成されている、請求項１または２に記載の振動装置。
【請求項４】
偶数本の前記振動腕を備え、前記励振部が前記振動腕を面内屈曲振動させるように構成されている、請求項１または２に記載の振動装置。
【請求項５】
前記振動腕の前記支持部に接続されている側とは反対側の端部に質量付加部が設けられている、請求項１〜４のいずれか１項に記載の振動装置。
【請求項６】
前記ｎ型Ｓｉ層と、前記励振部との間に酸化シリコン膜が配置されている、請求項１〜５のいずれか１項に記載の振動装置。
【請求項７】
前記酸化シリコン膜が熱酸化法により形成された膜である、請求項６に記載の振動装置。
【請求項８】
請求項１〜７のいずれか１項に記載の振動装置の製造方法であって、
支持部に接続されているｎ型Ｓｉ層を用意する工程と、
前記ｎ型Ｓｉ層上に、第１の電極を形成する工程と、
前記第１の電極上に圧電薄膜を形成する工程と、
前記圧電薄膜上に第２の電極を構成する工程とを備える、振動装置の製造方法。
【請求項９】
前記支持部にｎ型Ｓｉ層が接続されている構造を用意する工程が、
１つの面に凹部を有し、Ｓｉからなる支持基板を用意する工程と、
前記支持基板の前記凹部を覆うようにｎ型Ｓｉ層を積層する工程とを有する、請求項８に記載の振動装置の製造方法。
【手続補正２】
【補正対象書類名】明細書
【補正対象項目名】００３８
【補正方法】変更
【補正の内容】
【００３８】
図１０の横軸の回転角は、振動腕３ａ〜３ｃの長手方向とｎ型Ｓｉ層１１のＳｉ結晶軸の方向との関係を示す。例えば、Ｓｉ［１００］の場合に回転角は０度となり、Ｓｉ［１１０］の場合に回転角は４５度となり、Ｓｉ［０１０］＝Ｓｉ［１００］の場合に回転角は９０度となる。すなわち、Ｓｉ［０１０］である９０度の場合と、Ｓｉ［１００］である０度の場合とでは、等価となる。
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
支持部と、
前記支持部に接続されており、片持ちで支持されている複数本の振動腕とを備え、
前記振動腕が、縮退半導体であるｎ型Ｓｉ層と、前記ｎ型Ｓｉ層上に設けられた励振部とを有し、
前記振動腕と前記ｎ型Ｓｉ層の［１００］結晶軸またはこれと等価な結晶軸とのなす回転角が、０〜１５度または７５〜９０度の範囲内にあり、該励振部が、圧電薄膜と、圧電薄膜を挟むように設けられた第１，第２の電極とを有し、前記励振部により前記振動腕を面外屈曲振動させる、振動装置。
【請求項２】
支持部と、
前記支持部に接続されており、片持ちで支持されている複数本の振動腕とを備え、
前記振動腕が、１×１０１９／ｃｍ３以上のドーピング濃度を有するｎ型Ｓｉ層と、前記ｎ型Ｓｉ層上に設けられた励振部とを有し、
前記振動腕と前記ｎ型Ｓｉ層の［１００］結晶軸またはこれと等価な結晶軸とのなす回転角が、０〜１５度または７５〜９０度の範囲内にあり、該励振部が、圧電薄膜と、圧電薄膜を挟むように設けられた第１，第２の電極とを有し、前記励振部により前記振動腕を面外屈曲振動させる、振動装置。
【請求項３】
前記複数本の振動腕が、３以上の奇数本の振動腕である、請求項１または２に記載の振動装置。
【請求項４】
前記振動腕の前記支持部に接続されている側とは反対側の端部に質量付加部が設けられている、請求項１〜３のいずれか１項に記載の振動装置。
【請求項５】
前記ｎ型Ｓｉ層と、前記励振部との間に酸化シリコン膜が配置されている、請求項１〜４のいずれか１項に記載の振動装置。
【請求項６】
請求項１〜５のいずれか１項に記載の振動装置の製造方法であって、
支持部に接続されているｎ型Ｓｉ層を用意する工程と、
前記ｎ型Ｓｉ層上に、第１の電極を形成する工程と、
前記第１の電極上に圧電薄膜を形成する工程と、
前記圧電薄膜上に第２の電極を構成する工程とを備える、振動装置の製造方法。
【請求項７】
前記支持部にｎ型Ｓｉ層が接続されている構造を用意する工程が、
１つの面に凹部を有し、Ｓｉからなる支持基板を用意する工程と、
前記支持基板の前記凹部を覆うようにｎ型Ｓｉ層を積層する工程とを有する、請求項６に記載の振動装置の製造方法。
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
支持部と、
前記支持部に接続されており、片持ちで支持されている複数本の振動腕とを備え、
前記振動腕が、５×１０１９／ｃｍ３以上のドーピング濃度を有するｎ型Ｓｉ層と、前記ｎ型Ｓｉ層上に設けられた励振部とを有し、
前記振動腕と前記ｎ型Ｓｉ層の［１００］結晶軸またはこれと等価な結晶軸とのなす回転角が、０〜１５度または７５〜９０度の範囲内にあり、該励振部が、圧電薄膜と、圧電薄膜を挟むように設けられた第１，第２の電極とを有し、前記励振部により前記振動腕を面外屈曲振動させる、振動装置。
【請求項２】
前記複数本の振動腕が、３以上の奇数本の振動腕である、請求項１に記載の振動装置。
【請求項３】
前記振動腕の前記支持部に接続されている側とは反対側の端部に質量付加部が設けられている、請求項１または２に記載の振動装置。
【請求項４】
前記ｎ型Ｓｉ層と、前記励振部との間に酸化シリコン膜が配置されている、請求項１〜３のいずれか１項に記載の振動装置。
【請求項５】
請求項１〜４のいずれか１項に記載の振動装置の製造方法であって、
支持部に接続されているｎ型Ｓｉ層を用意する工程と、
前記ｎ型Ｓｉ層上に、第１の電極を形成する工程と、
前記第１の電極上に圧電薄膜を形成する工程と、
前記圧電薄膜上に第２の電極を構成する工程とを備える、振動装置の製造方法。
【請求項６】
前記支持部にｎ型Ｓｉ層が接続されている構造を用意する工程が、
１つの面に凹部を有し、Ｓｉからなる支持基板を用意する工程と、
前記支持基板の前記凹部を覆うようにｎ型Ｓｉ層を積層する工程とを有する、請求項５に記載の振動装置の製造方法。
【国際調査報告】
2014042020.tif 000018
2014042020.tif 000019
2014042020.tif 000020
2014042020.tif 000021